СПОСОБ ДОМЕННОЙ ПЛАВКИ ТИТАНОМАГНЕТИТОВОГО СЫРЬЯ

1. Способ доменной плавки титаномагнетитового сырья, включающий загрузку и проплавку сырья, кокса, флюсов и марганецсодержащих добавок, вдувание в горн печи углеводородных заменителей кокса и выпуск чугуна и титанового шлака, отличающийся тем, что марганецсодержащую добавку вводят в количестве, обеспечивающем поддержание в чугуне содержания марганца не менее 1%, соотношение марганца к ванадию 1,0-1,3, углерода в пределах 4,5-5,2%, а в шлаке обеспечивают соотношение окиси кальция к двуокиси титана в пределах 0,3-0,7.
2. Способ по п.1, отличающийся тем, что температуру плавки поддерживают в пределах 1400-1450°С.
3. Способ по п.1, отличающийся тем, что в качестве марганецсодержащей добавки используют оборотные марганцевые продукты.